(57)【特許請求の範囲】
【請求項１】
ジオールと１，２−ジカルボキシシクロヘキサンとを反応させて得られるポリエステル樹脂を含むセルロースエステル樹脂用改質剤組成物であり、該改質剤組成物のゲル・パーミエイション・クロマトグラフ（ＧＰＣ）法による数平均分子量（Ｍｎ）が３５０〜２，０００の範囲で、且つ、該改質剤組成物中に含まれる分子量が３５０より小さいポリエステル樹脂の含有率が５質量％以下であることを特徴とするセルロースエステル樹脂用ポリエステル系改質剤組成物。
【請求項２】
前記改質剤組成物のゲル・パーミエイション・クロマトグラフ（ＧＰＣ）法による数平均分子量（Ｍｎ）が５００〜１，８００の範囲で、且つ、該改質剤組成物中に含まれる分子量が３５０より小さいポリエステル樹脂の含有率が３質量％以下である請求項１記載のセルロースエステル樹脂用ポリエステル系改質剤組成物。
【請求項３】
前記ジオールと１，２−ジカルボキシシクロヘキサンとを反応させてポリエステル樹脂組成物を得た後、該ポリエステル樹脂組成物から、分子量が３５０より小さいポリエステル樹脂を薄膜蒸留により除去することにより得られる請求項１記載のセルロースエステル樹脂用ポリエステル系改質剤組成物。
【請求項４】
前記ポリエステル樹脂が、炭素原子数２〜４の脂肪族ジオールと１，２−ジカルボキシシクロヘキサンと炭素原子数４〜９のモノアルコールとを反応させて得られるものである、請求項１記載のセルロースエステル樹脂用ポリエステル系改質剤組成物。
【請求項５】
前記ポリエステル樹脂が、炭素原子数２〜４の脂肪族ジオールと１，２−ジカルボキシシクロヘキサンと炭素原子数４〜９のモノカルボン酸とを反応させて得られるものである、請求項１記載のセルロースエステル樹脂用ポリエステル系改質剤組成物。
【請求項６】
請求項１〜５の何れか１項記載のセルロースエステル樹脂用ポリエステル系改質剤組成物とセルロースエステル樹脂とを含有してなることを特徴とするセルロースエステル光学フィルム。
【請求項７】
セルロースエステル樹脂１００質量部に対して、前記セルロースエステル樹脂用ポリエステル系改質剤組成物を５〜３０質量部含んでなる請求項６記載のセルロースエステル光学フィルム。
【請求項８】
請求項１〜５の何れか一項に記載のセルロースエステル樹脂用ポリエステル系改質剤組成物とセルロースエステル樹脂とを有機溶剤に溶解して得られる樹脂溶液を、金属支持体上に流延させ、次いで前記有機溶剤を留去し乾燥させて得ることを特徴とする偏光板用保護フィルム。
【請求項９】
１，２−プロピレングリコールとアジピン酸と無水フタル酸と安息香酸とを反応させて得られるポリエステル樹脂を含むセルロースエステル樹脂用改質剤組成物であり、該改質剤組成物のゲル・パーミエイション・クロマトグラフ（ＧＰＣ）法による数平均分子量（Ｍｎ）が３５０〜２，０００の範囲で、且つ、該改質剤組成物中に含まれる分子量が３５０より小さいポリエステル樹脂の含有率が５質量％以下であることを特徴とするセルロースエステル樹脂用ポリエステル系改質剤組成物。
【請求項１０】
前記改質剤組成物のゲル・パーミエイション・クロマトグラフ（ＧＰＣ）法による数平均分子量（Ｍｎ）が５００〜１，８００の範囲で、且つ、該改質剤組成物中に含まれる分子量が３５０より小さいポリエステル樹脂の含有率が３質量％以下である請求項９記載のセルロースエステル樹脂用ポリエステル系改質剤組成物。
【請求項１１】
１，２−プロピレングリコールとアジピン酸と無水フタル酸と安息香酸とを反応させてポリエステル樹脂組成物を得た後、該ポリエステル樹脂組成物から、分子量が３５０より小さいポリエステル樹脂を薄膜蒸留により除去することにより得られる請求項９記載のセルロースエステル樹脂用ポリエステル系改質剤組成物。
【請求項１２】
請求項９〜１１の何れか１項記載のセルロースエステル樹脂用ポリエステル系改質剤組成物とセルロースエステル樹脂とを含有してなることを特徴とするセルロースエステル光学フィルム。
【請求項１３】
セルロースエステル樹脂１００質量部に対して、前記セルロースエステル樹脂用ポリエステル系改質剤組成物を５〜３０質量部含んでなる請求項１２記載のセルロースエステル光学フィルム。
【請求項１４】
請求項９〜１１の何れか一項に記載のセルロースエステル樹脂用ポリエステル系改質剤組成物とセルロースエステル樹脂とを有機溶剤に溶解して得られる樹脂溶液を、金属支持体上に流延させ、次いで前記有機溶剤を留去し乾燥させて得ることを特徴とする偏光板用保護フィルム。
【発明の詳細な説明】
【技術分野】
【０００１】
本発明は、寸法安定性に優れる光学フィルムが得られるポリエステル系改質剤組成物、該改質剤組成物を用いて得られるセルロースエステル光学フィルム及び該改質剤組成物を用いて得られる偏光板用保護フィルムに関する。
【背景技術】
【０００２】
近年、液晶表示装置（ＬＣＤ）は、省スペース、省エネルギーであることから、ＴＶ、パソコン、携帯電話などへの液晶ディスプレイの利用が増大している。このようなＬＣＤの需要の伸びに基づき、ＬＣＤの供給量も伸びており、これに伴いＬＣＤの偏光子を保護する光学フィルム（偏光板用保護フィルム）に対して種々の表面物性の向上など、フィルムの品質向上が重要になってきている。【０００３】
ＬＣＤに要求される特性の一つに視認性がある。視認性の向上にはＬＣＤに組み込まれる表示ディスプレイ、中でも偏光板の最外層を構成する偏光板用保護フィルムの寸法安定性、具体的には、経時的な劣化による寸法安定性や熱による寸法安定が不可欠である。ＬＣＤの偏光板用保護フィルムとしては、主にセルロースエステルフィルムが用いられている。このフィルムはバックライトのＬＥＤによる発熱により、寸法が変化するという問題が発生している。【０００４】
前記偏光板用保護フィルムの寸法安定性を向上させるために、例えば、トリフェニルフォスフェイト(ＴＰＰ)をセルロースエステルフィルムに含有させることが知られている。また、脂肪族多価アルコールと１種以上のモノカルボン酸との多価アルコールエステルからなる有機酸エステル化合物をセルロースエステルフィルムに含有させることが知られている（例えば、特許文献１参照）。しかしながら、近年の光学フィルムは環境の影響をより受けやすい薄膜化が進み、その為、特許文献１に記載のセルロースエステルフィルムでは、十分な寸法安定性を奏することが困難となっている。【０００５】
また、光学フィルムを製造する際に、寸法を維持する層を光学フィルム上に共押し出しにより形成する技術も知られている（例えば、特許文献２参照。）。しかしながら、この技術は製造ラインが煩雑となる問題がある。
【先行技術文献】
【特許文献】
【０００６】
【特許文献１】特開２００４−３２３７４９号公報
【特許文献２】特開２０１２−１７９７３１号公報
【発明の概要】
【発明が解決しようとする課題】
【０００７】
本発明の課題は、煩雑な製造ラインを必要とすることなく、寸法安定性に優れる光学フィルムが得られるポリエステル系改質剤組成物、該改質剤組成物を用いて得られるセルロースエステル光学フィルム及び該ポリエステル系改質剤組成物を用いて得られる偏光板用保護フィルムを提供することにある。
【課題を解決するための手段】
【０００８】
本発明者らは、鋭意研究を重ねた結果、ジオールとジカルボン酸とを反応させて得られるポリエステル樹脂を含むセルロースエステル樹脂用改質剤組成物であり、該改質剤組成物の分子量が特定範囲であり、しかも、該改質剤組成物中にある小さい分子量のポリエステル樹脂の量が少ない改質剤組成物を用いることにより煩雑な製造ラインを必要とすることなく、寸法安定性に優れる光学フィルムが得られること等を見出し、本発明を完成するに至った、【０００９】
即ち、本発明は、ジオールと１，２−ジカルボキシシクロヘキサンとを反応させて得られるポリエステル樹脂を含むセルロースエステル樹脂用改質剤組成物であり、該改質剤組成物のゲル・パーミエイション・クロマトグラフ（ＧＰＣ）法による数平均分子量（Ｍｎ）が３５０〜２，０００の範囲で、且つ、該改質剤組成物中に含まれる分子量が３５０より小さいポリエステル樹脂の含有率が５質量％以下であることを特徴とするセルロースエステル樹脂用ポリエステル系改質剤組成物を提供するものである。
また、本発明は、１，２−プロピレングリコールとアジピン酸と無水フタル酸と安息香酸とを反応させて得られるポリエステル樹脂を含むセルロースエステル樹脂用改質剤組成物であり、該改質剤組成物のゲル・パーミエイション・クロマトグラフ（ＧＰＣ）法による数平均分子量（Ｍｎ）が３５０〜２，０００の範囲で、且つ、該改質剤組成物中に含まれる分子量が３５０より小さいポリエステル樹脂の含有率が５質量％以下であることを特徴とするセルロースエステル樹脂用ポリエステル系改質剤組成物を提供するものである。
【００１０】
また、本発明は、前記セルロースエステル樹脂用ポリエステル樹脂系改質剤組成物とセルロースエステル樹脂とを含有してなることを特徴とするセルロースエステル光学フィルムを提供するものである。【００１１】
更に、本発明は、前記セルロースエステル樹脂用ポリエステル樹脂系改質剤組成物とセルロースエステル樹脂とを有機溶剤に溶解して得られる樹脂溶液を、金属支持体上に流延させ、次いで前記有機溶剤を留去し乾燥させて得ることを特徴とする偏光板用保護フィルムを提供するものである。
【発明の効果】
【００１２】
本発明によれば、寸法安定性に優れる光学フィルムが得られるセルロースエステル樹脂用ポリエステル系改質剤組成物を提供することができる。この改質剤を用いることにより、偏光板用保護フィルム、光学補償フィルム、位相差フィルムなどの光学フィルムを得ることができる。
【発明を実施するための形態】
【００１３】
本発明のセルロースエステル樹脂用ポリエステル系改質剤組成物は、ジオールとジカルボン酸とを反応させて得られるポリエステル樹脂を含むセルロースエステル樹脂用改質剤組成物であり、該改質剤組成物のゲル・パーミエイション・クロマトグラフ（ＧＰＣ）法による数平均分子量（Ｍｎ）が３５０〜２，０００の範囲で、且つ、該改質剤組成物中に含まれる分子量が３５０より小さいポリエステル樹脂の含有率が５質量％以下であることを特徴とする。ＧＰＣ法による（Ｍｎ）が３５０より小さいと光学フィルム中の揮発成分が増加し、寸法安定性と共に、耐熱性に優れる光学フィルムが得にくくなることから好ましくない。また、（ＧＰＣ）法による（Ｍｎ）が２，０００より大きいと光学フィルム基材との相溶性が低下しフィルム白濁の原因となるため好ましくない。（ＧＰＣ）法による（Ｍｎ）は５００〜１，８００が好ましく、５００〜１，７００がより好ましい。
【００１４】
本発明のセルロースエステル樹脂用改質剤組成物中の分子量が３５０より小さいポリエステル樹脂の含有率が５質量％を超えると、得られる光学フィルムの寸法安定性が良好でなくなることから好ましくない。前記含有率は０質量％が理想であるが、改質剤を製造する際の現実的な観点から３質量％以下が好ましい。
【００１５】
また、（Ｍｎ）が２，０００を超えるポリエステル樹脂の含有率は光学フィルムの透明性を維持するため１質量％以下が好ましい。
【００１６】
本発明のセルロースエステル樹脂用改質剤組成物は、ジオールとジカルボン酸とを反応させて得られるポリエステル樹脂を含み、該組成物中の（Ｍｎ）が３５０〜２，０００の範囲であり、且つ、該改質剤組成物中に含まれる分子量が３５０より小さいポリエステル樹脂の含有率が５質量％以下となるものであればその構造や製法等は限定が無い。例えば、１）ジオールとジカルボン酸とを反応させる際の反応条件を調整することで、（Ｍｎ）が３５０〜２，０００の範囲にある組成物で、該組成物中の分子量が３５０より小さいポリエステル樹脂の含有率が５質量％以下のセルロースエステル樹脂用改質剤を得ても良いし、２）ジオールとジカルボン酸とを反応させポリエステル樹脂組成物を得た後、該ポリエステル樹脂組成物から低分子量のポリエステル樹脂、具体的には分子量が３５０より小さいポリエステル樹脂を除去する種々の手段を講じて、最終的に（Ｍｎ）が３５０〜２，０００の範囲にある組成物で、該組成物中の分子量が３５０より小さいポリエステル樹脂の含有率が５質量％以下のセルロースエステル樹脂用改質剤を得ても良い。中でも、２）の方法が簡便なことから好ましい。
【００１７】
前記低分子量のポリエステル樹脂を除去する種々の手段としては、特に限定はないが、例えば、薄膜蒸留装置による留去法、カラム吸着法、溶媒分離抽出法などの方法が挙げられ、これらの中でも、薄膜蒸留装置による留去法が、種々の分子量を有するポリエステル樹脂の混合物のエステル交換反応の進行による分子量増加、熱履歴による分解反応や着色などの弊害がなく、短時間での処理が可能であるので好ましい。 
【００１８】
ここで、数平均分子量（Ｍｎ）はＧＰＣ測定に基づきポリスチレン換算した値である。なお、ＧＰＣの測定条件は以下の通りである。
【００１９】
［ＧＰＣ測定条件］
測定装置：東ソー株式会社製「ＨＬＣ−８２２０  ＧＰＣ」
カラム：東ソー株式会社製ガードカラム「ＨＨＲ−Ｈ」（６．０ｍｍＩ．Ｄ．×４ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）
検出器：ＥＬＳＤ（オルテック製「ＥＬＳＤ２０００」）
データ処理：東ソー株式会社製「ＧＰＣ−８０２０モデルＩＩデータ解析バージョン４．３０」
測定条件：カラム温度    ４０℃
展開溶媒      テトラヒドロフラン（ＴＨＦ）
流速          １．０ｍｌ／分
試料：樹脂固形分換算で１．０質量％のテトラヒドロフラン溶液をマイクロフィルターでろ過したもの（５μｌ）。
標準試料：前記「ＧＰＣ−８０２０モデルＩＩデータ解析バージョン４．３０」の測定マニュアルに準拠して、分子量が既知の下記の単分散ポリスチレンを用いた。
【００２０】
（単分散ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
東ソー株式会社製「Ｆ−２８８」
東ソー株式会社製「Ｆ−５５０」
【００２１】
本発明において、前記改質剤組成物中の分子量が３５０より小さいポリエステル樹脂の含有率は、上記ＧＰＣの測定条件で得られるチャートから求める含有率である。
【００２２】
本発明のセルロースエステル樹脂用ポリエステル系改質剤組成物は、具体的には、下記に例示するポリエステル系改質剤組成物を好ましく挙げることができる。
【００２３】
１）脂肪族ジオール（ａ１）と脂肪族ジカルボン酸（ａ２）とを反応させて得られるポリエステル樹脂（Ａ１）を含有するポリエステル系改質剤組成物。
２）脂肪族ジオール（ａ１）と芳香族ジカルボン酸（ａ３）とを反応させて得られるポリエステル樹脂（Ａ２）を含有するポリエステル系改質剤組成物。
以下に、ポリエステル系改質剤（Ａ１）及びポリエステル系改質剤（Ａ２）について詳しく説明する。
【００２４】
前記ポリエステル樹脂（Ａ１）の調製に用いる脂肪族ジオール（ａ１）としては、例えば、炭素原子数２〜４のものが好適に使用できる。炭素原子数２〜４の脂肪族ジオールとしては、例えば、エチレングリコール、１，２−プロピレングリコール、１，３−プロパンジオール、２−メチルプロパンジオール、１，２−ブタンジオール、１，３−ブタンジオール、１，４−ブタンジオール、２，３−ブタンジオール等が挙げられる。これらの中でもエチレングリコールが、寸法安定性に優れる光学フィルムが得られることに加え、高温多湿下における耐ブリード性に優れ、且つ十分な耐透湿性を光学フィルムに付与可能なポリエステル改質剤となることから好ましい。脂肪族ジオール（ａ１）は、単独でも２種以上を併用してもよい。 
【００２５】
前記脂肪族ジカルボン酸（ａ２）としては、例えば、炭素原子数２〜８のものが好適に使用できる。炭素原子数２〜６の脂肪族ジカルボン酸としては、例えば、シュウ酸（炭素数２。括弧内の数字は分子中の炭素数を表す。以下同様の意味である。）、マロン酸（３）、コハク酸（４）、グルタル酸（５）、アジピン酸（６）、マレイン酸（４）、フマル酸（４）、１，２−ジカルボキシシクロヘキサン（８）、１，２−ジカルボキシシクロヘキセン（８）等が挙げられる。これらの中でも、寸法安定性に優れる光学フィルムが得られることに加え、高温多湿下における耐ブリード性に優れ、且つ十分な耐透湿性を光学フィルムに付与可能なポリエステル改質剤となることからコハク酸、アジピン酸又は１，２−ジカルボキシシクロヘキサンが好ましい。これらの脂肪族ジカルボン酸（ａ２）は、単独でも２種以上を併用してもよい。
【００２６】
また、前記炭素数２〜８の脂肪族ジカルボン酸（ａ２）としては、脂肪族ジカルボン酸の代わりに、そのエステル化物、酸塩化物、酸無水物等のカルボン酸誘導体を単独でも２種以上を併用してもよい。  
【００２７】
ポリエステル樹脂（Ａ１）は、前記脂肪族ジオール（ａ１）と脂肪族ジカルボン酸（ａ２）とを用いて得られる末端にカルボキシル基を有するポリエステル樹脂を得た後、更に、該カルボキシル基を有するポリエステル樹脂とモノアルコール（ａ４）とを反応させることにより末端のカルボキシル基を封止したポリエステル樹脂も耐透湿性に優れる光学フィルムが得られるセルロースエステル樹脂用ポリエステル系改質剤組成物となることから好ましく例示することができる。
【００２８】
ポリエステル樹脂（Ａ１）を含むセルロースエステル樹脂用改質剤組成物の中でも、前記脂肪族ジオール（ａ１）と脂肪族ジカルボン酸（ａ２）とモノアルコール（ａ４）とを反応させることにより末端のカルボキシル基を封止したポリエステル樹脂を含むものが、耐透湿性に優れる光学フィルムが得られるセルロースエステル樹脂用ポリエステル系改質剤組成物となることから好ましく例示することができる。ここで、前記脂肪族ジオール（ａ１）と脂肪族ジカルボン酸（ａ２）とモノアルコール（ａ４）とを反応させてなるポリエステル樹脂は、例えば、前記脂肪族ジオール（ａ１）と脂肪族ジカルボン酸（ａ２）とモノアルコール（ａ４）とを一括して反応系に仕込み、これらを反応させることにより得ることができるし、前記脂肪族ジオール（ａ１）と脂肪族ジカルボン酸（ａ２）とを用いて得られる末端にカルボキシル基を有するポリエステル樹脂を得た後、更に、該カルボキシル基を有するポリエステル樹脂とモノアルコール（ａ４）とを反応させることにより得ることもできる。
【００２９】
また、ポリエステル樹脂（Ａ１）を含むセルロースエステル樹脂用改質剤組成物の中でも、前記脂肪族ジオール（ａ１）と脂肪族ジカルボン酸（ａ２）とモノカルボン酸（ａ５）とを反応させることにより末端の水酸基を封止したポリエステル樹脂を含むものも、耐透湿性に優れる光学フィルムが得られるセルロースエステル樹脂用ポリエステル系改質剤組成物となることから好ましく例示することができる。ここで、前記脂肪族ジオール（ａ１）と脂肪族ジカルボン酸（ａ２）とモノカルボン酸（ａ５）とを反応させてなるポリエステル樹脂は、例えば、前記脂肪族ジオール（ａ１）と脂肪族ジカルボン酸（ａ２）とモノカルボン酸（ａ５）とを一括して反応系に仕込み、これらを反応させることにより得ることができるし前記脂肪族ジオール（ａ１）と脂肪族ジカルボン酸（ａ２）とを用いて得られる末端に水酸基を有するポリエステル樹脂を得た後、更に、該水酸基を有するポリエステル樹脂とモノカルボン酸（ａ５）とを反応させることにより得ることもできる。
【００３０】
前記モノアルコール（ａ４）としては、例えば、炭素原子数４〜９のものが好適に使用できる。炭素原子数４〜９のモノアルコールとしては、例えば、１−ブタノール、２−ブタノール、イソブタノール、ｔ−ブタノール、１−ペンタノール、イソペンチルアルコール、ｔｅｒｔ−ペンチルアルコール、シクロペンタノール、１−ヘキサノール、シクロヘキサノール、１−ヘプタノール、１−オクタノール、２−エチル−１−ヘキサノール、イソノニルアルコール、１−ノニルアルコール等が挙げられる。中でも、１−ブタノールまたは１−ヘキサノールが寸法安定性に優れる光学フィルムが得られることに加え、高温多湿下における耐ブリード性に優れ、十分な耐透湿性を光学フィルムに付与でき、しかも、フィルムの厚み方向のレタデーション値（Ｒｔｈ）が低い光学フィルムとなるポリエステル改質剤組成物となることから好ましい
【００３１】
前記モノカルボン酸（ａ５）としては、例えば、炭素原子数４〜９のものが好適に使用できる。炭素原子数４〜９のモノカルボン酸としては、例えば、ブタン酸、ペンタン酸、ヘキサン酸、ヘプタン酸、オクタン酸、２−エチルヘキシル酸、ノナン酸等が挙げられる、中でも、ブタン酸が寸法安定性に優れる光学フィルムが得られることに加え、高温多湿下における耐ブリード性に優れ、十分な耐透湿性を光学フィルムに付与可能でき、しかも、フィルムの厚み方向のレタデーション値（Ｒｔｈ）が低い光学フィルムとなるポリエステル改質剤組成物となることから好ましい。
【００３２】
前記ポリエステル樹脂（Ａ１）の中でも、炭素原子数２〜４の脂肪族ジオールと炭素原子数２〜８の脂肪族ジカルボン酸とを用い、且つ炭素原子数４〜９のモノアルコールおよび／または炭素原子数４〜９のモノカルボン酸を用いて得られるポリエステル樹脂として、以下に示すポリエステル樹脂を例示することができる。
【００３３】
【化１】
0005729627.tif 000002
【００３４】
〔式（Ｉ）及び（ＩＩ）中、Ｒ１は、それぞれ独立して、炭素原子数が４〜９のアルキル基を表し、Ｐ１は、それぞれ独立して、炭素原子数が３〜８のアルキル基を表す。Ｇ１はそれぞれ独立して炭素原子数２〜４のアルキレン基を表す。Ａ１はそれぞれ独立して、炭素原子数１〜６のアルキレン基、又は２つのカルボニル炭素同士が隣接し直結していることを表す。ｎは１〜９の整数を表す。〕 
【００３５】
前記一般式（Ｉ）及び（ＩＩ）中のｎは１〜８の範囲であることが好ましい。
【００３６】
前記ポリエステル樹脂（Ａ１）は、例えば、前記した（ａ１）、（ａ２）および必要に応じて（ａ４）または（ａ５）を必要に応じてエステル化触媒の存在下で、例えば、１８０〜２５０℃の温度範囲内で１０〜２５時間、エステル化反応させることにより製造することができる。尚、エステル化反応の温度、時間などの条件は特に限定せず、適宜設定してよい。   
【００３７】
前記エステル化触媒としては、例えば、テトライソプロピルチタネート、テトラブチルチタネート等のチタン系触媒；ジブチル錫オキサイド等のスズ系触媒；ｐ−トルエンスルホン酸等の有機スルホン酸系触媒など、特に限定しない。   
【００３８】
前記エステル化触媒の使用量は、適宜設定すればよいが、通常、前記（ａ１）、（ａ２）、（ａ４）及び／又は（ａ４）の全量１００質量部に対して、０．００１〜０．１質量部の範囲で使用することが好ましい。
【００３９】
また、前記ポリエステル樹脂（Ａ１）の分散度（Ｍｗ／Ｍｎ）は、好ましくは１．０〜３．０であり、より好ましくは１．０〜１．５である。ポリエステル樹脂（Ａ１）の分散度がかかる範囲内であれば、セルロースエステル樹脂との相溶性及び耐揮発性に優れた改質剤組成物が得られる。
【００４０】
尚、分散度とは、テトラヒドロフラン（ＴＨＦ）を溶離液として使用し、ポリスチレン換算によるゲル・パーミエイション・クロマトグラフ（ＧＰＣ）により測定した重量平均分子量の値（Ｍｗ）を数平均分子量の値（Ｍｎ）で割った値（Ｍｗ／Ｍｎ）である。
【００４１】
前記ポリエステル樹脂（Ａ１）の水酸基価は、０〜２０ｍｇＫＯＨ／ｇが好ましく、０〜１０がより好ましい。また、前記ポリエステル樹脂（Ａ１）の酸価は、０〜１ｍｇＫＯＨ／ｇが好ましく、０〜０．５がより好ましい。従って、前記ポリエステル樹脂（Ａ１）は、０〜２０ｍｇＫＯＨ／ｇの水酸基価を有し、且つ０〜１．０ｍｇＫＯＨ／ｇの酸価を有することが好ましく、更に、０〜１０の水酸基価を有し、且つ０〜０．５の酸価を有することがより好ましい。   
【００４２】
酸価は、脂肪族ジオール（ａ１）と脂肪族ジカルボン酸（ａ２）とが反応した際に生成しうる、末端にカルボキシル基を有するポリエステル樹脂に由来するものである。光学フィルムに優れた耐透湿性を付与し、且つポリエステル樹脂（Ａ１）自体の安定性を維持するうえで、末端にカルボキシル基を有するポリエステル樹脂の含有量は極力少ない方が好ましく、その目安としては、酸価が前記範囲内であることが好ましい。   
【００４３】
水酸基価は、脂肪族ジオール（ａ１）と脂肪族ジカルボン酸（ａ２）とが反応した際に生成しうるポリエステル樹脂の末端に存在する水酸基のうち、前記モノカルボン酸（ａ５）によって封鎖されていない水酸基に由来するもの；脂肪族ジオール（ａ１）と脂肪族ジカルボン酸（ａ２）とが反応した際に生成しうる、末端に水酸基を１個有する脂肪族ポリエステル樹脂に由来するもの；使用した脂肪族ジオール（ａ１）の未反応の水酸基に由来するもの、などが挙げられる。水酸基は水との親和性が強いので、得られるフィルムの耐透湿性を維持するためにも、水酸基価は前記範囲内にあることが好ましい。
【００４４】
次に、前記ポリエステル樹脂（Ａ２）〔脂肪族ジオール（ａ１）と芳香族ジカルボン酸（ａ３）とを必須として合成して得られる改質剤〕について、以下に説明する。
【００４５】
脂肪族ジオール（ａ１）の中でも、寸法安定性に優れる光学フィルムが得られることに加え、高温多湿下における耐ブリード性に優れ、また、十分な耐透湿性を光学フィルムに付与できることからプロピレングリコールが好ましい。
【００４６】
ポリエステル樹脂（Ａ２）の調製に用いる芳香族ジカルボン酸（ａ３）としては、例えば、炭素原子数８〜１２の炭素原子を有する芳香族系（無水）ジカルボン酸及び／またはそのエステル化物等を好ましく挙げられる。このような芳香族カルボン酸としては、例えば、ベンゼン環構造やナフタレン環構造等の芳香族環式構造を有する（無水）ジカルボン酸やそのエステル化物を使用することができ、例えばオルソフタル酸、イソフタル酸、テレフタル酸、無水フタル酸、１，４−ナフタレンジカルボン酸、２，３−ナフタレンジカルボン酸、２，６−ナフタレンジカルボン酸、２，７−ナフタレンジカルボン酸、１，８−ナフタレンジカルボン酸等や、これらのエステル化物、及び酸塩化物、１，８−ナフタレンジカルボン酸の酸無水物等を使用することができ、これらを単独で使用又は２種以上併用できる。
【００４７】
芳香族ジカルボン酸（ａ３）の中でも、無水フタル酸、オルソフタル酸、オルソフタル酸ジメチル、及びテレフタル酸ジメチルからなる群より選ばれる少なくとも１種を使用することが高温多湿下における耐ブリード性に優れ、且つ十分な耐透湿性を光学フィルムに付与可能なポリエステル系改質剤組成物となることから好ましい。
【００４８】
ポリエステル樹脂（Ａ２）は、例えば、前記ポリエステル樹脂（Ａ１）と同様の製法で得ることができる。
【００４９】
ポリエステル樹脂（Ａ２）を含むセルロースエステル樹脂用改質剤組成物の中でも、前記脂肪族ジオール（ａ１）と芳香族ジカルボン酸（ａ３）とモノアルコール（ａ４）とを反応させることにより末端のカルボキシル基を封止したポリエステル樹脂を含むものも、耐透湿性に優れる光学フィルムが得られるセルロースエステル樹脂用ポリエステル系改質剤組成物となることから好ましく例示することができる。ここで、前記脂肪族ジオール（ａ１）と芳香族ジカルボン酸（ａ３）とモノアルコール（ａ４）とを反応させてポリエステル樹脂は、例えば、前記脂肪族ジオール（ａ１）と芳香族ジカルボン酸（ａ３）とモノアルコール（ａ４）とを一括して反応系に仕込み、これらを反応させることにより得ることができるし前記脂肪族ジオール（ａ１）と芳香族ジカルボン酸（ａ３）とを用いて得られる末端にカルボキシル基を有するポリエステル樹脂を得た後、更に、該カルボキシル基を有するポリエステル樹脂とモノアルコール（ａ４）とを反応させることにより得ることもできる。
【００５０】
また、ポリエステル樹脂（Ａ２）を含むセルロースエステル樹脂用改質剤組成物の中でも、前記脂肪族ジオール（ａ１）と芳香族ジカルボン酸（ａ３）とモノカルボン酸（ａ５）とを反応させることにより末端の水酸基を封止したポリエステル樹脂を含むものも、耐透湿性に優れる光学フィルムが得られるセルロースエステル樹脂用ポリエステル系改質剤組成物となることから好ましく例示することができる。ここで、前記脂肪族ジオール（ａ１）と芳香族ジカルボン酸（ａ３）とモノカルボン酸（ａ５）とを反応させてなるポリエステル樹脂は、例えば、前記脂肪族ジオール（ａ１）と芳香族ジカルボン酸（ａ３）とモノカルボン酸（ａ５）とを一括して反応系に仕込み、これらを反応させることにより得ることができるし前記脂肪族ジオール（ａ１）と芳香族ジカルボン酸（ａ３）とを用いて得られる末端に水酸基を有するポリエステル樹脂を得た後、更に、該水酸基を有するポリエステル樹脂とモノカルボン酸（ａ５）とを反応させることにより得ることもできる。
【００５１】
モノカルボン酸（ａ５）としては、前記した脂肪族構造を有するモノカルボン酸も用いることができるが、位相差の発現性が良好な光学フィルムが得られる添加剤となることから芳香族骨格を有するモノカルボン酸が好ましく、炭素原子数７〜１１の芳香族骨格を有するモノカルボン酸がより好ましい。炭素原子数７〜１１の芳香族骨格を有するモノカルボン酸としては、例えば、安息香酸、ジメチル安息香酸、トリメチル安息香酸、テトラメチル安息香酸、エチル安息香酸、プロピル安息香酸、ブチル安息香酸、クミン酸、ｔ−ブチル安息香酸、o−トルイル酸、ｍ−トルイル酸、ｐ−トルイル酸、エトキシ安息香酸、プロポキシ安息香酸、ナフトエ酸、ニコチン酸、フロ酸、アニス酸、１−ナフタレンカルボン酸、２−ナフタレンカルボン酸等や、これらのメチルエステル及び酸塩化物等を単独で使用又は２種以上併用することができる。中でも、安息香酸が高温多湿下における耐ブリード性に優れ、且つ十分な耐透湿性を光学フィルムに付与可能なポリエステル系改質剤組成物となることから好ましい。
【００５２】
前記芳香族ポリエステル樹脂（Ａ２）の中でも炭素原子数２〜４の脂肪族ジオールと炭素原子数８〜１２の芳香族ジカルボン酸と、炭素原子数７〜１１の芳香族モノカルボン酸を用いて得られるポリエステル系改質剤をとして、以下に示す改質剤を例示する事ができる。
【００５３】
【化２】
0005729627.tif 000003
【００５４】
〔式（ＩＩＩ）中、Ｒ１は、それぞれ独立して、水素原子、または側鎖を有していてもよい炭素原子数が１〜４のアルキル基、側鎖を有していてもよい炭素原子数が１〜４のアルコキシ基を表す。Ｇ１は、それぞれ独立して、側鎖を有していてもよい炭素原子数２〜４のアルキレン基を表す。Ａ１はそれぞれ独立して、芳香族環式構造を表す。ｎは１〜７の整数を表す。〕 
【００５５】
また、ポリエステル樹脂（Ａ２）の分散度（Ｍｗ／Ｍｎ）は、好ましくは１．０〜３．０であり、より好ましくは１．０〜１．５である。ポリエステル樹脂（Ａ２）の分散度がかかる範囲内であれば、セルロースエステル樹脂との相溶性及び耐揮発性に優れた改質剤組成物が得られる。
【００５６】
前記ポリエステル樹脂（Ａ２）の水酸基価は、０〜２０ｍｇＫＯＨ／ｇが好ましく、０〜１０がより好ましい。また、前記ポリエステル樹脂（Ａ２）の酸価は、０〜１ｍｇＫＯＨ／ｇが好ましく、０〜０．５がより好ましい。従って、前記ポリエステル樹脂（Ａ２）は、０〜２０ｍｇＫＯＨ／ｇの水酸基価を有し、且つ０〜１．０ｍｇＫＯＨ／ｇの酸価を有することが好ましく、更に、０〜１０の水酸基価を有し、且つ０〜０．５の酸価を有することがより好ましい。   
【００５７】
次に、本発明のセルロースエステル樹脂用改質剤組成物とセルロースエステル樹脂とを含有してなることを特徴とするセルロースエステル光学フィルムについて説明する。
【００５８】
本発明のセルロースエステル光学フィルムは、セルロースエステル樹脂、前記セルロースエステル樹脂用改質剤組成物、及び必要に応じてその他の各種添加剤等を含有してなるフィルムであり、フィルムの膜厚は使用される用途により異なるが、一般に１０〜２００μｍの範囲が好ましい。
【００５９】
前記セルロースエステル光学フィルムは、光学異方性あるいは光学等方性等の特性を有していてもよいが、前記光学フィルムを偏光板用保護フィルムに使用する場合には、光の透過を阻害しない光学等方性のフィルムを使用することが好ましい。
【００６０】
前記セルロースエステル光学フィルムは、種々の用途で用いることができる。最も有効な用途としては、例えば、液晶表示装置の光学等方性を必要とする偏光板用保護フィルムがあるが、光学補償機能を必要とする偏光板用保護フィルムの支持体にも使用することができる。
【００６１】
前記セルロースエステル光学フィルムは、種々の表示モードの液晶セルに用いることができ、例えばＩＰＳ（イン−プラン スイッチング：Ｉｎ−Ｐｌａｎｅ Ｓｗｉｔｃｈｉｎｇ）、ＴＮ（ツイスティッド ネマチック：Ｔｗｉｓｔｅｄ Ｎｅｍａｔｉｃ）、ＶＡ（バーティカリー アラインド：Ｖｅｒｔｉｃａｌｌｙ Ａｌｉｇｎｅｄ）、ＯＣＢ（オプティカリー コンペンセートリー ベンド：Ｏｐｔｉｃａｌｌｙ Ｃｏｍｐｅｎｓａｔｏｒｙ Ｂｅｎｄ）等が例示できる。
【００６２】
前記セルロースエステル光学フィルムに含有されるセルロースエステル樹脂としては、例えば、綿花リンター、木材パルプ、ケナフ等から得られるセルロースの有する水酸基の一部又は全部がエステル化されたものなどが例示でき、それらの中でも、綿花リンターから得られるセルロースをエステル化して得られるセルロースエステル樹脂を使用して得られるフィルムは、フィルムの製造装置を構成する金属支持体から剥離しやすく、フィルムの生産効率をより向上できるため、好ましい。   
【００６３】
前記セルロースエステル樹脂としては、例えば、セルロースアセテート、セルロースアセテートプロピオネート、セルロースアセテートブチレート、セルロースアセテートフタレート、硝酸セルロース等が挙げられ、前記セルロースエステル光学フィルムを偏光板用保護フィルムとして使用する場合には、セルロースアセテートを用いることが、機械的物性及び透明性に優れたフィルムを得ることができるので、好ましい。これらセルロースエステル樹脂は、単独でも２種以上を併用してもよい。
【００６４】
前記セルロースアセテートとしては、重合度が２５０〜４００が好ましく、且つ、酢化度が５４．０〜６２．５質量％が好ましく、５８．０〜６２．５質量％がより好ましい。前記セルロースアセテートの重合度と酢化度がかかる範囲であれば、優れた機械的物性を有するフィルムを得ることができる。本発明では、所謂セルローストリアセテートを使用することがより好ましい。尚、本発明でいう酢化度とは、セルロースアセテートの全量に対する、該セルロースアセテートをケン化することによって生成する酢酸の質量割合である。
【００６５】
前記セルロースアセテートのＭｎは、７０，０００〜３００，０００の範囲が好ましく、８０，０００〜２００，０００の範囲がより好ましい。前記セルロースアセテートのＭｎがかかる範囲であるならば、優れた機械的物性を有するフィルムを得ることができる。
【００６６】
また、本発明のセルロースエステル光学フィルムに含有される本発明のセルロースエステル樹脂用改質剤組成物は、前記セルロースエステル樹脂１００質量部に対して、５〜３０質量部の範囲が好ましく、５〜１５質量部の範囲がより好ましい。前記セルロースエステル樹脂用改質剤組成物をかかる範囲で用いることにより、寸法安定性、耐透湿性、光学特性に優れるセルロースエステル光学フィルムを得ることができる。
【００６７】
前記セルロースエステル光学フィルムは、セルロースエステル樹脂、セルロースエステル樹脂用改質剤組成物、及び必要に応じてその他の各種添加剤等を含有してなるセルロースエステル樹脂組成物を、例えば、押出機等で溶融混練し、Ｔダイ等を用いてフィルム状に成形することにより得ることができる。   
【００６８】
また、前記セルロースエステル光学フィルムは、前記成形方法の他に、例えば、前記セルロースエステル樹脂と前記セルロースエステル樹脂用改質剤組成物とを有機溶剤中溶解して得られた樹脂溶液を、金属支持体上に流延させ、次いで、前記有機溶剤を留去し乾燥させる、いわゆる溶液流延法（ソルベントキャスト法）で成形することによって得ることができる。
【００６９】
前記溶液流延法によれば、成形途中でのフィルム中における前記セルロースエステル樹脂の配向を抑制することができるため、得られるフィルムは実質的に光学等方性を示す。前記光学等方性を示すフィルムは、例えば液晶ディスプレイなどの光学材料に使用することができ、中でも偏光板用保護フィルムに有用である。また、前記方法によって得られたフィルムは、その表面に凹凸が形成されにくく、表面平滑性に優れる。   
【００７０】
前記溶液流延法は、一般に、前記セルロースエステル樹脂と前記セルロースエステル樹脂用改質剤組成物とを有機溶剤中に溶解させ、得られた樹脂溶液を金属支持体上に流延させる第１工程と、流延させた前記樹脂溶液中に含まれる有機溶剤を留去し乾燥させてフィルムを形成する第２工程、それに続く、金属支持体上に形成されたフィルムを金属支持体から剥離し加熱乾燥させる第３工程からなる。   
【００７１】
前記第１工程で使用する金属支持体としては、無端ベルト状又はドラム状の金属製のものなどを例示でき、例えば、ステンレス製でその表面が鏡面仕上げの施されたものを使用することができる。   
【００７２】
前記金属支持体上に樹脂溶液を流延させる際には、得られるフィルムに異物が混入することを防止するために、フィルターで濾過した樹脂溶液を使用することが好ましい。   
【００７３】
前記第２工程の乾燥方法としては、特に限定しないが、例えば３０〜５０℃の温度範囲の風を前記金属支持体の上面及び／又は下面に当てることで、流延した前記樹脂溶液中に含まれる有機溶剤の５０〜８０質量％を蒸発させ、前記金属支持体上にフィルムを形成させる方法が挙げられる。   
【００７４】
次いで、前記第３工程は、前記第２工程で形成されたフィルムを金属支持体上から剥離し、前記第２工程よりも高い温度条件下で加熱乾燥させる工程である。前記加熱乾燥方法としては、例えば１００〜１６０℃の温度条件にて段階的に温度を上昇させる方法が、良好な寸法安定性を得ることができるため、好ましい。前記温度条件にて加熱乾燥することにより、前記第２工程後のフィルム中に残存する有機溶剤をほぼ完全に除去することができる。
【００７５】
尚、前記第１工程〜第３工程で、有機溶媒は回収し再使用することも可能である。   
【００７６】
前記セルロースエステル樹脂と前記セルロースエステル樹脂用改質剤組成物を有機溶剤に混合させ溶解する際に使用できる有機溶剤としては、それらを溶解可能なものであれば特に限定しないが、例えばセルロースエステルとしてセルロースアセテートを使用する場合は、良溶媒として、例えばメチレンクロライド等の有機ハロゲン化合物やジオキソラン類を使用することが好ましい。
【００７７】
また、前記良溶媒と共に、例えばメタノール、エタノール、２−プロパノール、ｎ−ブタノール、シクロヘキサン、シクロヘキサノン等の貧溶媒を併用することが、フィルムの生産効率を向上させるうえで好ましい。   
【００７８】
前記良溶媒と貧溶媒との混合割合は、良溶媒／貧溶媒＝７５／２５〜９５／５質量比の範囲が好ましい。
【００７９】
前記樹脂溶液中のセルロースエステル樹脂の濃度は、１０〜５０質量％が好ましく、１５〜３５質量％がより好ましい。   
【００８０】
前記セルロースエステル光学フィルムには、本発明の目的を損なわない範囲内で、各種添加剤を使用することができる。   
【００８１】
前記添加剤としては、例えば、本発明のセルロースエステル樹脂用改質剤組成物以外のその他の改質剤、熱可塑性樹脂、紫外線吸収剤、マット剤、劣化防止剤（例えば、酸化防止剤、過酸化物分解剤、ラジカル禁止剤、金属不活性化剤、酸捕獲剤等）、染料などが挙げられる。これら添加剤は、前記有機溶剤中に前記セルロースエステル樹脂及び前記セルロースエステル樹脂用改質剤を溶解させ混合する際に併せて使用することができ、また、別個に添加し用いてもよく、特に限定しない。
【００８２】
前記セルロースエステル樹脂用改質剤組成物以外のその他の改質剤としては、例えば、トリフェニルホスフェート（ＴＰＰ）、トリクレジルホスフェート、クレジルジフェニルホスフェート等のリン酸エステル、ジメチルフタレート、ジエチルフタレート、ジブチルフタレート、ジ−２−エチルヘキシルフタレート等のフタル酸エステル、エチルフタリルエチルグリコレート、ブチルフタリルブチルグリコレート、トリメチロールプロパントリベンゾエート、ペンタエリスリトールテトラアセテート、アセチルクエン酸トリブチル等が挙げられる。  
【００８３】
前記熱可塑性樹脂としては、特に限定しないが、例えば、本発明のセルロースエステル樹脂用改質剤組成物中のポリエステル以外のポリエステル樹脂、ポリエステルエーテル樹脂、ポリウレタン樹脂、エポキシ樹脂、トルエンスルホンアミド樹脂等が挙げられる。
【００８４】
前記紫外線吸収剤としては、特に限定しないが、例えば、オキシベンゾフェノン系化合物、ベンゾトリアゾール系化合物、サリチル酸エステル系化合物、ベンゾフェノン化合物、シアノアクリレート系化合物、ニッケル錯塩系化合物等が挙げられる。前記紫外線吸収剤は、前記セルロースエステル樹脂１００質量部に対して、０．０１〜２質量部の範囲が好ましい。
【００８５】
前記マット剤としては、例えば、酸化珪素、酸化チタン、酸化アルミニウム、炭酸カルシウム、珪酸カルシウム、珪酸アルミニウム、珪酸マグネシウム、リン酸カルシウム、カオリン、タルク等が挙げられる。前記マット剤は、前記セルロースエステル樹脂１００質量部に対して、０．１〜０．３質量部の範囲が好ましい。   
【００８６】
前記染料としては、本発明の目的を阻害しない範囲であれば、種類や配合量など特に限定しない。   
【００８７】
本発明のセルロースエステル光学フィルムは、耐透湿性、透明性に優れ、且つ厚み方向の光学異方性に優れていることから、例えば、液晶表示装置の光学フィルムに使用できる。前記液晶表示装置の光学フィルムとしては、例えば、偏光板用保護フィルム、位相差フィルム、反射フィルム、視野角向上フィルム、防眩フィルム、無反射フィルム、帯電防止フィルム、カラーフィルター等が挙げられ、それらの中でも、偏光板用保護フィルムとして好ましく使用する事ができる。 
【００８８】
前記セルロースエステル光学フィルムの膜厚は、２０〜１２０μｍの範囲が好ましく、２５〜１００μｍの範囲がより好ましく、２５〜８０μｍの範囲が特に好ましい。前記光学フィルムを偏光板用保護フィルムとして用いる場合には、膜厚が２５〜８０μｍの範囲であれば、液晶表示装置の薄型化を図る際に好適であり、且つ充分なフィルム強度、Ｒｔｈ安定性、耐透湿性などの優れた性能を維持することができる。   
【００８９】
また、前記偏光板用保護フィルムは、高温多湿下でのブリードを生ずることなく、所望のＲｔｈに調整することが可能であることから、用途に応じて様々な液晶表示方式に広範囲に使用することができる。   
【実施例】
【００９０】
以下、本発明を実施例に基づき更に具体的に説明する。例中の部及び％は断りがない限り質量基準である。【００９１】
実施例１（本発明のセルロースエステル樹脂用ポリエステル系改質剤組成物の調製）
ジオールとして１，２−プロピレングリコール４０４ｇ、ジカルボン酸としてアジピン酸７９ｇ、無水フタル酸２４０ｇ、モノカルボン酸として安息香酸５８６ｇ及びエステル化触媒としてテトライソプロピルチタネート０．０７９ｇを、温度計、攪拌器、還流冷却器を付した内容積２リットルの四ツ口フラスコに仕込み、窒素気流下で攪拌しながら２３０℃まで段階的に昇温し、その後２３０℃で反応を継続させ、合計１９時間脱水縮合反応させて反応物（酸化０．２２、水酸基化１６）を得た。この反応物の数平均分子量（Ｍｎ）は４２０で、分子量が３５０よりも小さいポリエステル樹脂の含有率は３３．０質量％であった〔以下、この反応物を比較対照用セルロースエステル樹脂用改質剤組成物（１´）と略記する〕。比較対照用セルロースエステル樹脂用改質剤組成物（１´）を薄膜蒸留装置（株式会旭製作所製の薄膜式分子蒸留装置ＡＳ−ＭＤＡ−６５ＦＪ−Ｓ）を用いて蒸留管温度１８０℃、フィード管温度１００℃、コンデンサ温度４０℃、減圧度０．０１２Ｐａの条件で蒸留し、本発明のセルロースエステル樹脂用ポリエステル系改質剤組成物（１）を得た。改質剤組成物（１）の数平均分子量（Ｍｎ）は５９０で、分子量が３５０よりも小さいポリエステル樹脂の含有率は２．０質量％であった。【００９２】
参考例２（同上）
ジオールとして１，２−プロピレングリコール３５６ｇ、ジカルボン酸としてジメチルテレフタル酸３９３ｇ、モノカルボン酸としてパラトルイル酸５８１ｇ及びエステル化触媒としてテトライソプロピルチタネート０．０７９ｇを、温度計、攪拌器、還流冷却器を付した内容積２リットルの四ツ口フラスコに仕込み、窒素気流下で攪拌しながら２３０℃まで段階的に昇温し、その後２３０℃で反応を継続させ、合計１７時間脱水縮合反応させて反応物（酸化０．２１、水酸基化９）を得た。この反応物の数平均分子量（Ｍｎ）は４８０で、分子量が３５０よりも小さいポリエステル樹脂の含有率は３４．０質量％であった〔以下、この反応物を比較対照用セルロースエステル樹脂用改質剤組成物（２´）と略記する〕。比較対照用セルロースエステル樹脂用改質剤組成物（２´）を、前記薄膜蒸留装置を用いて蒸留管温度１８０℃、フィード管温度１００℃、コンデンサ温度４０℃、減圧度０．０１２Ｐａの条件で蒸留し、本発明のセルロースエステル樹脂用ポリエステル系改質剤組成物（２）を得た。改質剤組成物（２）の数平均分子量（Ｍｎ）は６２０で、分子量が３５０よりも小さいポリエステル樹脂の含有率は３．８質量％であった。
【００９３】
参考例３（同上）
ジオールとして１，２−プロピレングリコール４１０ｇ、ジカルボン酸としてジメチルテレフタル酸４６３ｇ、モノカルボン酸として安息香酸６４８ｇ及びエステル化触媒としてテトライソプロピルチタネート０．０９１ｇを、温度計、攪拌器、還流冷却器を付した内容積２リットルの四ツ口フラスコに仕込み、窒素気流下で攪拌しながら２３０℃まで段階的に昇温し、その後２３０℃で反応を継続させ、合計１５時間脱水縮合反応させて反応物（酸化０．１、水酸基化５）を得た。この反応物の数平均分子量（Ｍｎ）は４５０で、分子量が３５０よりも小さいポリエステル樹脂の含有率は２６．０質量％であった〔以下、この反応物を比較対照用セルロースエステル樹脂用改質剤組成物（３´）と略記する〕。比較対照用セルロースエステル樹脂用改質剤組成物（３´）を、前記薄膜蒸留装置を用いて蒸留管温度１８０℃、フィード管温度１００℃、コンデンサ温度４０℃、減圧度０．０１２Ｐａの条件で蒸留し、本発明のセルロースエステル樹脂用ポリエステル系改質剤組成物（３）を得た。改質剤組成物（３）の数平均分子量（Ｍｎ）は６３０で、分子量が３５０よりも小さいポリエステル樹脂の含有率は２．０質量％であった。
【００９４】
参考例４（同上）
ジオールとしてエチレングリコール３５５ｇ、ジカルボン酸としてアジピン酸６４５ｇ及びエステル化触媒としてテトライソプロピルチタネート０．０３０ｇを、温度計、攪拌器、還流冷却器を付した内容積２リットルの四ツ口フラスコに仕込み、窒素気流下で攪拌しながら２２０℃まで段階的に昇温し、その後２２０℃で反応を継続させ、合計１５時間脱水縮合反応させて反応物（酸価０．３、水酸基価１４０）を得た。この反応物の数平均分子量（Ｍｎ）は１０００で、（Ｍｎ）が３５０よりも小さいポリエステル樹脂の含有率は７．０質量％であった〔以下、この反応物を比較対照用セルロースエステル樹脂用改質剤組成物（４´）と略記する〕。比較対照用セルロースエステル樹脂用改質剤組成物（４´）を、前記薄膜蒸留装置を用いて蒸留管温度２００℃、フィード管温度９０℃、コンデンサ温度４０℃、減圧度０．０１２Ｐａの条件で蒸留し、本発明のセルロースエステル樹脂用ポリエステル系改質剤組成物（４）を得た。改質剤組成物（４）の数平均分子量（Ｍｎ）は１３１０で、（Ｍｎ）が３５０よりも小さいポリエステル樹脂の含有率は２．４質量％であった。
【００９５】
実施例５（同上）
ジオールとしてエチレングリコール２１７ｇ、ジカルボン酸として１，２−ジカルボキシシクロヘキサン２０８ｇ、コハク酸３７２ｇ、モノアルコールとしてｎ−ブタノール１６３ｇ及びエステル化触媒としてテトライソプロピルチタネート０．０３ｇを、温度計、攪拌器、還流冷却器を付した内容積１リットルの三ツ口フラスコに仕込み、窒素気流下で攪拌しながら２２０℃まで段階的に昇温し、その後２２０℃で反応を継続させ、合計３０時間脱水縮合反応させて反応物（酸化０．４３、水酸基化５．４）を得た。この反応物の数平均分子量（Ｍｎ）は８２０で、分子量が３５０よりも小さいポリエステル樹脂の含有率は１６質量％であった〔以下、この反応物を比較対照用セルロースエステル樹脂用改質剤組成物（５´）と略記する〕。比較対照用セルロースエステル樹脂用改質剤組成物（５´）を、前記薄膜蒸留装置を用いて蒸留管温度２００℃、フィード管温度９０℃、コンデンサ温度４０℃、減圧度０．０１２Ｐａの条件で蒸留し、本発明のセルロースエステル樹脂用ポリエステル系改質剤組成物（５）を得た。改質剤組成物（５）の数平均分子量（Ｍｎ）は１０１０で、分子量が３５０よりも小さいポリエステル樹脂の含有率は１．８質量％であった。【００９６】
実施例６（本発明のセルロースエステル光学フィルムの調製）
トリアセチルセルロース樹脂（株式会社ダイセル製「ＬＴ−３５」）１００部、セルロースエステル樹脂用改質剤組成物（１）１０部を、メチレンクロライド８１０部及びメタノール９０部からなる混合溶剤に加えて溶解し、ドープ液を調製した。このドープ液をガラス板上に厚さ０．８ｍｍとなるように流延し、室温で１６時間乾燥させた後、５０℃で３０分、さらに１２０℃で３０分乾燥させることで、本発明のセルロースエステル光学フィルム（１）を得た。得られたフィルム（１）の膜厚は６０μｍであった。【００９７】
参考例７（同上）
セルロースエステル樹脂用改質剤組成物（１）の代わりにセルロースエステル樹脂用改質剤組成物（２）を用いた以外は実施例６と同様にしてセルロースエステル光学フィルム（２）を得た。
【００９８】
参考例８（同上）
セルロースエステル樹脂用改質剤組成物（１）の代わりにセルロースエステル樹脂用改質剤組成物（３）を用いた以外は実施例６と同様にしてセルロースエステル光学フィルム（３）を得た。
【００９９】
参考例９（同上）
セルロースエステル樹脂用改質剤組成物（１）の代わりにセルロースエステル樹脂用改質剤組成物（４）を用いた以外は実施例６と同様にしてセルロースエステル光学フィルム（４）を得た。
【０１００】
実施例１０（同上）
セルロースエステル樹脂用改質剤組成物（１）の代わりにセルロースエステル樹脂用改質剤組成物（５）を用いた以外は実施例６と同様にしてセルロースエステル光学フィルム（５）を得た。【０１０１】
比較例１（比較対照用セルロースエステル光学フィルムの調製）
セルロースエステル樹脂用改質剤組成物（１）の代わりに比較対照用セルロースエステル樹脂用改質剤組成物（１´）を用いた以外は実施例６と同様にしてセルロースエステル光学フィルム（１´）を得た。【０１０２】
比較参考例２（同上）
セルロースエステル樹脂用改質剤組成物（１）の代わりに比較対照用セルロースエステル樹脂用改質剤組成物（２´）を用いた以外は実施例６と同様にしてセルロースエステル光学フィルム（２´）を得た。
【０１０３】
比較参考例３（同上）
セルロースエステル樹脂用改質剤組成物（１）の代わりに比較対照用セルロースエステル樹脂用改質剤組成物（３´）を用いた以外は実施例６と同様にしてセルロースエステル光学フィルム（３´）を得た。
【０１０４】
比較参考例４（同上）
セルロースエステル樹脂用改質剤組成物（１）の代わりに比較対照用セルロースエステル樹脂用改質剤組成物（４´）を用いた以外は実施例６と同様にしてセルロースエステル光学フィルム（４´）を得た。
【０１０５】
比較例５（同上）
セルロースエステル樹脂用改質剤組成物（１）の代わりに比較対照用セルロースエステル樹脂用改質剤組成物（５´）を用いた以外は実施例６と同様にしてセルロースエステル光学フィルム（５´）を得た。【０１０６】
試験例１（セルロースエステルフィルムの寸法安定性の評価）
本発明のセルロースエステル樹脂用改質剤組成物（１）を用いて得られたセルロースエステル光学フィルム（１）と、前記セルロースエステル樹脂用改質剤組成物（１）と同じ原料である比較対照用セルロースエステル樹脂組成物（１´）を用いて得られた比較対照用セルロースエステル光学フィルム（１´）を用いて下記方法に従って、寸法安定性の評価を行った。【０１０７】
＜寸法安定性の評価方法＞
光学フィルムを加熱環境下に曝した際の寸法の変化率を測定した。具体的には、まず、加熱環境下に曝す前のセルロースエステル光学フィルムのＭＤ方向（成膜方向）とＴＤ方向（成膜方向と垂直の方向）の寸法をＣＮＣ画像測定装置ＮＥＸＩＶ  ＶＭＲ−６５５５（株式会社ニコンインステック製）で測定する。測定後、温度が１４０℃で湿度が０％の環境下にセルロースエステル光学フィルムを４５分間静置した。静置後、前記ＣＮＣ画像測定装置により光学フィルムのＭＤ方向とＴＤ方向の寸法を測定し、それぞれの方向の加熱環境下に曝す前後の寸法の変化率を求め、得られた変化率の平均を寸法変化率として評価した。寸法変化率が正の値である場合、加熱環境下に曝したフィルムの寸法が加熱環境下に曝す前のフィルムの寸法よりも大きくなっていることを表す。寸法変化率が負の値である場合、加熱環境下に曝したフィルムの寸法が加熱環境下に曝す前のフィルムの寸法よりも小さくなっていることを表す。寸法変化率がゼロに近い程、寸法安定性に優れる光学フィルムである。【０１０８】
上記評価方法によると、セルロースエステル光学フィルム（１）は加熱環境下に放置後にＴＤ方向とＭＤ方向の寸法が平均で０．２９％小さくなっていた。この結果を上記評価方法に当てはめると寸法変化率は−０．２９％となる。一方、比較対照用セルロースエステル光学フィルム（１´）においては、ＴＤ方向とＭＤ方向の寸法が平均で０．４３７％小さくなっていた。この結果を上記評価方法に当てはめると寸法変化率は−０．４３７％となる。比較対照用セルロースエステル光学フィルム（１´）の寸法変化率を基準とすると、セルロースエステル光学フィルム（１）の寸法変化率は、〔（０．４３７−０．２９）／０．４３７〕×１００＝３０．６％改善したと言える。【０１０９】
参考試験例２（同上）
本発明のセルロースエステル樹脂用改質剤組成物（２）を用いて得られたセルロースエステル光学フィルム（２）と、前記セルロースエステル樹脂用改質剤組成物（２）と同じ原料である比較対照用セルロースエステル樹脂組成物（２´）を用いて得られた比較対照用セルロースエステル光学フィルム（２´）を用いた以外は試験例１と同様にして寸法安定性の評価を行った。
【０１１０】
上記評価方法によると、セルロースエステル光学フィルム（２）は加熱環境下に放置後にＴＤ方向とＭＤ方向の寸法が平均で０．３４４％小さくなっていた。この結果を上記評価方法に当てはめると寸法変化率は−０．３４４％となる。一方、比較対照用セルロースエステル光学フィルム（２´）においては、ＴＤ方向とＭＤ方向の寸法が平均で０．４０２％小さくなっていた。この結果を上記評価方法に当てはめると寸法変化率は−０．４０２％となる。比較対照用セルロースエステル光学フィルム（２´）の寸法変化率を基準とすると、セルロースエステル光学フィルム（２）の寸法変化率は、〔（０．４０２−０．３４４）／０．４０２〕×１００＝１４．４％改善したと言える。【０１１１】
参考試験例３（同上）
本発明のセルロースエステル樹脂用改質剤組成物（３）を用いて得られたセルロースエステル光学フィルム（３）と、前記セルロースエステル樹脂用改質剤組成物（３）と同じ原料である比較対照用セルロースエステル樹脂組成物（３´）を用いて得られた比較対照用セルロースエステル光学フィルム（３´）を用いた以外は試験例１と同様にして寸法安定性の評価を行った。
【０１１２】
上記評価方法によると、セルロースエステル光学フィルム（３）は加熱環境下に放置後にＴＤ方向とＭＤ方向の寸法が平均で０．４１０％小さくなっていた。この結果を上記評価方法に当てはめると寸法変化率は−０．４１０％となる。一方、比較対照用セルロースエステル光学フィルム（３´）においては、ＴＤ方向とＭＤ方向の寸法が平均で０．４８７％小さくなっていた。この結果を上記評価方法に当てはめると寸法変化率は−０．４８７％となる。比較対照用セルロースエステル光学フィルム（３´）の寸法変化率を基準とすると、セルロースエステル光学フィルム（３）の寸法変化率は、〔（０．４８７−０．４１０）／０．４８７〕×１００＝１５．８％改善したと言える。【０１１３】
参考試験例４（同上）
本発明のセルロースエステル樹脂用改質剤組成物（４）を用いて得られたセルロースエステル光学フィルム（４）と、前記セルロースエステル樹脂用改質剤組成物（４）と同じ原料である比較対照用セルロースエステル樹脂組成物（４´）を用いて得られた比較対照用セルロースエステル光学フィルム（４´）を用いた以外は試験例１と同様にして寸法安定性の評価を行った。
【０１１４】
上記評価方法によると、セルロースエステル光学フィルム（４）は加熱環境下に放置後にＴＤ方向とＭＤ方向の寸法が平均で０．３８０％小さくなっていた。この結果を上記評価方法に当てはめると寸法変化率は−０．３８０％となる。一方、比較対照用セルロースエステル光学フィルム（４´）においては、ＴＤ方向とＭＤ方向の寸法が平均で０．４２０％小さくなっていた。この結果を上記評価方法に当てはめると寸法変化率は−０．４２０％となる。比較対照用セルロースエステル光学フィルム（４´）の寸法変化率を基準とすると、セルロースエステル光学フィルム（４）の寸法変化率は、〔（０．４２０−０．３８０）／０．４２０〕×１００＝９．５％改善したと言える。【０１１５】
試験例５（同上）
本発明のセルロースエステル樹脂用改質剤組成物（５）を用いて得られたセルロースエステル光学フィルム（５）と、前記セルロースエステル樹脂用改質剤組成物（５）と同じ原料である比較対照用セルロースエステル樹脂組成物（５´）を用いて得られた比較対照用セルロースエステル光学フィルム（５´）を用いた以外は試験例１と同様にして寸法安定性の評価を行った。【０１１６】
上記評価方法によると、セルロースエステル光学フィルム（５）は加熱環境下に放置後にＴＤ方向とＭＤ方向の寸法が平均で０．３８２％小さくなっていた。この結果を上記評価方法に当てはめると寸法変化率は−０．３８２％となる。一方、比較対照用セルロースエステル光学フィルム（５´）においては、ＴＤ方向とＭＤ方向の寸法が平均で０．４８５％小さくなっていた。この結果を上記評価方法に当てはめると寸法変化率は−０．４８５％となる。比較対照用セルロースエステル光学フィルム（５´）の寸法変化率を基準とすると、セルロースエステル光学フィルム（５）の寸法変化率は、〔（０．４８５−０．３８２）／０．４８５〕×１００＝２１．２％改善したと言える。